(57)【要約】【課題】酸化性環境下に長期間さらされても曝されても接触抵抗が増加することの少ない複合層被覆多孔質板、特に酸化性環境下に長期間曝されても接触抵抗が増加することの少ない燃料電池セルのガス拡散電極バイポーラプレートを提供する。【解決手段】Ｔｉ，Ｎｉ，Ｃｕ，Ｆｅ，Ａｌ，Ｔａ，Ｎｂ，Ｚｒまたはこれらの合金からなりかつ表面に開口し内部の空孔に連続している連続空孔５と骨格６からなる構造を有する多孔質体の少なくとも骨格外表面に、Ｐｔ，Ｉｒ，Ｒｕ，Ｐｄ，Ｔｉ，Ｔａ，Ｎｂ，Ｚｒ，Ｃｏ，Ｎｉ，Ｓｎ，Ｉｎ，Ｚｎ，Ｒｅのうちの少なくとも１種の元素を含有する導電性酸化物膜７が形成されており、さらにこれら導電性酸化物膜７の上に、Ａｕ、Ｐｔ、Ｐｄ，Ｉｒ，Ｒｕ，Ｒｈのうちの少なくとも１種からなる貴金属またはそれらの合金からなる金属膜８´が形成されている。【選択図】図１
2008004492.tif 000002
【特許請求の範囲】
【請求項１】
Ｔｉ，Ｎｉ，Ｃｕ，Ｆｅ，Ａｌ，Ｔａ，Ｎｂ，Ｚｒまたはこれらの合金からなりかつ表面に開口し内部の空孔に連続している連続空孔と骨格からなる構造を有する多孔質体の少なくとも骨格外表面に、Ｐｔ，Ｉｒ，Ｒｕ，Ｐｄ，Ｔｉ，Ｔａ，Ｎｂ，Ｚｒ，Ｃｏ，Ｎｉ，Ｓｎ，Ｉｎ，Ｚｎ，Ｒｅのうちの少なくとも１種の元素を含有する導電性酸化物膜が形成されており、さらにこれら導電性酸化物膜の上に、Ａｕ、Ｐｔ、Ｐｄ，Ｉｒ，Ｒｕ，Ｒｈのうちの少なくとも１種からなる貴金属またはそれらの合金からなる金属膜が形成されていることを特徴とする酸化性環境下に長期間さらされても接触抵抗が増加することの少ない複合層被覆多孔質板。
【請求項２】
Ｔｉ，Ｎｉ，Ｃｕ，Ｆｅ，Ａｌ，Ｔａ，Ｎｂ，Ｚｒまたはこれらの合金からなる不織布の繊維表面に、Ｐｔ，Ｉｒ，Ｒｕ，Ｐｄ，Ｔｉ，Ｔａ，Ｎｂ，Ｚｒ，Ｃｏ，Ｎｉ，Ｓｎ，Ｉｎ，Ｚｎ，Ｒｅのうちの少なくとも１種の元素を含有する導電性酸化物膜が形成されており、さらにこれら導電性酸化物膜の上に、Ａｕ、Ｐｔ、Ｐｄ，Ｉｒ，Ｒｕ，Ｒｈのうちの少なくとも１種からなる貴金属またはそれらの合金からなる金属膜が形成されていることを特徴とする酸化性環境下に長期間さらされても接触抵抗が増加することの少ない複合層被覆多孔質板。
【請求項３】
請求項１または２記載のＡｕ、Ｐｔ、Ｐｄ，Ｉｒ，Ｒｕ，Ｒｈのうちの少なくとも１種からなる貴金属またはそれらの合金からなる金属膜は、前記導電性酸化物膜全体を被覆するように形成されていることを特徴とする酸化性環境下に長期間さらされても接触抵抗が増加することの少ない複合層被覆多孔質板。
【請求項４】
請求項１または２記載のＡｕ、Ｐｔ、Ｐｄ，Ｉｒ，Ｒｕ，Ｒｈのうちの少なくとも１種からなる貴金属またはそれらの合金からなる金属膜は、前記導電性酸化物膜が一部露出する不連続金属膜であることを特徴とする酸化性環境下に長期間さらされても接触抵抗が増加することの少ない複合層被覆多孔質板。
【請求項５】
請求項１、２、３または４記載の複合層被覆多孔質板からなることを特徴とする燃料電池用ガス拡散電極材。
【請求項６】
請求項１、２、３または４記載の複合層被覆多孔質板からなることを特徴とする燃料電池用バイポーラプレート材。
【請求項７】
請求項５記載の燃料電池用ガス拡散電極材を有する燃料電池。
【請求項８】
請求項６記載の燃料電池用バイポーラプレート材を有する燃料電池。
【請求項９】
請求項５記載の燃料電池用ガス拡散電極材および請求項６記載の燃料電池用バイポーラプレート材を有する燃料電池。
【発明の詳細な説明】
【技術分野】
【０００１】
この発明は、酸化性環境下に長期間さらされても接触抵抗が増加することの少ない複合層被覆多孔質板に関するものであり、この複合層被覆多孔質板は、たとえば、燃料電池の空気極および燃料極などのガス拡散電極、バイポーラプレートなどとして使用すると、この複合層被覆多孔質板からなるガス拡散電極材は酸化性環境下に長期間さらされても接触抵抗が増加することが少ないところから、燃料電池の性能を長期間維持することができる。
【背景技術】
【０００２】
一般に、図３に示されるように、固体高分子形燃料電池は、電解質４の両面に触媒層３が形成されてなる電解質セルの両面に触媒を伴った導電性多孔質体からなる空気極および燃料極などのガス拡散電極２を積層し、これらガス拡散電極２の外側に空気通路１１および燃料ガス通路１２が設けられているバイポーラプレート１を積層した基本的構造を有している。この図３に示される電解質セル、ガス拡散電極２およびバイポーラプレート１を積層した基本的構造を有する燃料電池セル１０を図４に示されるように直列に積み重ねて燃料電池を構成し、この燃料電池から高電圧電流を取り出して使用するようになっている。
【０００３】
燃料電池の作動中に燃料電池セル１０に組み込まれている前記ガス拡散電極２およびバイポーラプレート１は常に酸化しやすい環境下に置かれており、そのために、導電性多孔質体からなるガス拡散電極２およびバイポーラプレート１は耐食性に優れたＴｉ，Ｎｉ，Ｃｕ，Ｆｅ，Ａｌ，Ｔａ，Ｎｂ，Ｚｒまたはこれらの合金で構成されている。しかし、ガス拡散電極２およびバイポーラプレート１が耐食性に優れたＴｉ，Ｎｉ，Ｃｕ，Ｆｅ，Ａｌ，Ｔａ，Ｎｂ，Ｚｒまたはこれらの合金で構成されていてもその耐食性には限界があり、このガス拡散電極２およびバイポーラプレート１の表面が酸化し、電気伝導性に乏しい酸化被膜が成長すると、ガス拡散電極２とバイポーラプレート１の間の接触抵抗が増加し、そのために燃料電池の特性が低下する。これを防止するためにガス拡散電極２および／またはバイポーラプレート１の表面にＰｔ，Ｉｒ，Ｒｕ，Ｐｄ，Ｔｉ，Ｔａ，Ｎｂ，Ｚｒ，Ｃｏ，Ｎｉ，Ｓｎ，Ｉｎ，Ｚｎ，Ｒｅのうちの少なくとも１種の元素を含有する一層耐食性に優れた導電性酸化物膜が形成されている（特許文献１、２、３参照）。
【特許文献１】特表２００２−５２７８７５号公報
【特許文献２】特表２００３−５２６８９１号公報
【特許文献３】再公表特許ＷＯ２００３−２６０５２号公報
【発明の開示】
【発明が解決しようとする課題】
【０００４】
しかし、ガス拡散電極２およびバイポーラプレート１の表面に導電性酸化膜を形成した場合、酸化膜の導電性が不十分であったり、酸化膜自体の導電性は十分であっても、これらを他の電極部材と接触させて通電した場合に得られる接触抵抗は、実用上無視できない程度に大きく、燃料電池の出力低下が避けられない。そのため、燃料電池の組込み初期から長期間の使用後に亘って安定して低接触抵抗を発揮できる電極の開発が求められていた。
この発明は、燃料電池内酸化性環境下に長期間さらされても曝されても接触抵抗が増加することの少ない複合層被覆多孔質板、特に酸化性環境下に長期間さらされても曝されても接触抵抗が増加することの少ない燃料電池セルのガス拡散電極を提供することを目的とするものである。
【課題を解決するための手段】
【０００５】
そこで、本発明者らは、長期間使用しても燃料電池の性能が低下することの少ない燃料電池を開発すべく研究を行った。
【０００６】
その結果、（イ）図１に示されるように、Ｔｉ，Ｎｉ，Ｃｕ，Ｆｅ，Ａｌ，Ｔａ，Ｎｂ，Ｚｒまたはこれらの合金からなりかつ表面に開口し内部の空孔に連続している連続空孔５と骨格６からなる多孔質体の少なくとも骨格外表面に、Ｐｔ，Ｉｒ，Ｒｕ，Ｐｄ，Ｔｉ，Ｔａ，Ｎｂ，Ｚｒ，Ｃｏ，Ｎｉ，Ｓｎ，Ｉｎ，Ｚｎ，Ｒｅのうちの少なくとも１種の元素を含有する導電性酸化物膜７が形成されている従来のガス拡散電極の上に、さらにＡｕ、Ｐｔ、Ｐｄ，Ｉｒ，Ｒｕ，Ｒｈのうちの少なくとも１種からなる貴金属またはそれらの合金からなる金属膜８が形成されている複合層被覆多孔質板は、酸化性環境下に長期間曝されても接触抵抗が増加することが少なく、この複合層被覆多孔質板を燃料電池のガス拡散電極、バイポーラプレートとして使用すると、燃料電池特性が長期間低下することが少ない、
（ロ）Ｔｉ，Ｎｉ，Ｃｕ，Ｆｅ，Ａｌ，Ｔａ，Ｎｂ，Ｚｒまたはこれらの合金からなりかつ表面に開口し内部の空孔に連続している連続空孔５と骨格６からなる多孔質体の少なくとも骨格外表面に、Ｐｔ，Ｉｒ，Ｒｕ，Ｐｄ，Ｔｉ，Ｔａ，Ｎｂ，Ｚｒ，Ｃｏ，Ｎｉ，Ｓｎ，Ｉｎ，Ｚｎ，Ｒｅのうちの少なくとも１種の元素を含有する導電性酸化物膜１４が形成されており、さらにこれら導電性酸化物膜の上に形成されているＡｕ、Ｐｔ、Ｐｄ，Ｉｒ，Ｒｕ，Ｒｈのうちの少なくとも１種からなる貴金属またはそれらの合金膜からなる金属膜は、導電性酸化物膜の一部が露出するような形状の不連続膜（たとえば、図１に示されるような分離独立した島状の膜８´、さらに図示されてはいないが、格子状膜、縞状膜などの不連続膜）が好ましいが、図２に示されるように、導電性酸化物膜の上に全体に均一に形成した膜であっても良い、
（ハ）前記Ｔｉ，Ｎｉ，Ｃｕ，Ｆｅ，Ａｌ，Ｔａ，Ｎｂ，Ｚｒまたはこれらの合金からなりかつ表面に開口し内部の空孔に連続している連続空孔と骨格からなる多孔質体に換えて、Ｔｉ，Ｎｉ，Ｃｕ，Ｆｅ，Ａｌ，Ｔａ，Ｎｂ，Ｚｒまたはこれらの合金からなる不織布を使用してもよい、などの知見を得たのである。
【０００７】
この発明は、これら知見に基づいてなされたものであって、
（１）Ｔｉ，Ｎｉ，Ｃｕ，Ｆｅ，Ａｌ，Ｔａ，Ｎｂ，Ｚｒまたはこれらの合金からなりかつ表面に開口し内部の空孔に連続している連続空孔と骨格からなる構造を有する多孔質体の少なくとも骨格外表面に、Ｐｔ，Ｉｒ，Ｒｕ，Ｐｄ，Ｔｉ，Ｔａ，Ｎｂ，Ｚｒ，Ｃｏ，Ｎｉ，Ｓｎ，Ｉｎ，Ｚｎ，Ｒｅのうちの少なくとも１種の元素を含有する導電性酸化物膜が形成されており、さらにこれら導電性酸化物膜の上に、Ａｕ、Ｐｔ、Ｐｄ，Ｉｒ，Ｒｕ，Ｒｈのうちの少なくとも１種からなる貴金属またはそれらの合金からなる金属膜が形成されている酸化性環境下に長期間さらされても接触抵抗が増加することの少ない複合層被覆多孔質板、
（２）Ｔｉ，Ｎｉ，Ｃｕ，Ｆｅ，Ａｌ，Ｔａ，Ｎｂ，Ｚｒまたはこれらの合金からなる不織布の表面に、Ｐｔ，Ｉｒ，Ｒｕ，Ｐｄ，Ｔｉ，Ｔａ，Ｎｂ，Ｚｒ，Ｃｏ，Ｎｉ，Ｓｎ，Ｉｎ，Ｚｎ，Ｒｅのうちの少なくとも１種の元素を含有する導電性酸化物膜が形成されており、さらにこれら導電性酸化物膜の上に、Ａｕ、Ｐｔ、Ｐｄ，Ｉｒ，Ｒｕ，Ｒｈのうちの少なくとも１種からなる貴金属またはそれらの合金からなる金属膜が形成されている酸化性環境下に長期間さらされても接触抵抗が増加することの少ない複合層被覆多孔質板、
（３）前記（１）または（２）記載のＡｕ、Ｐｔ、Ｐｄ，Ｉｒ，Ｒｕ，Ｒｈのうちの少なくとも１種からなる貴金属またはそれらの合金からなる金属膜は、前記導電性酸化物膜全体を被覆するように形成されている酸化性環境下に長期間さらされても接触抵抗が増加することの少ない複合層被覆多孔質板、
（４）前記（１）または（２）記載のＡｕ、Ｐｔ、Ｐｄ，Ｉｒ，Ｒｕ，Ｒｈのうちの少なくとも１種からなる貴金属またはそれらの合金からなる金属膜は、前記導電性酸化物膜が一部露出する不連続金属膜である酸化性環境下に長期間さらされても接触抵抗が増加することの少ない複合層被覆多孔質板、
（５）前記（１）、（２）、（３）または（４）記載の複合層被覆多孔質板からなる燃料電池用ガス拡散電極材、
（６）前記（１）、（２）、（３）または（４）記載の複合層被覆多孔質板からなる燃料電池用バイポーラプレート材、
（７）前記（５）記載の燃料電池用ガス拡散電極材を有する燃料電池、
（８）前記（６）記載の燃料電池用バイポーラプレート材を有する燃料電池、
（９）前記（５）記載の燃料電池用ガス拡散電極材および（６）記載の燃料電池用バイポーラプレート材を有する燃料電池、に特長を有するものである。
【０００８】
この発明の酸化性環境下に長期間さらされても接触抵抗が増加することの少ない複合層被覆多孔質板およびその製造方法を説明する。
この発明の長期間接触抵抗が増加することの少ない複合層被覆多孔質板の基体となる多孔質体は、Ｔｉ，Ｎｉ，Ｃｕ，Ｆｅ，Ａｌ，Ｔａ，Ｎｂ，Ｚｒまたはこれらの合金からなるいかなる発泡金属、不織布など流体が通過することができる多孔質体であれば、いかなる多孔質体であっても良い。この多孔質体の表面にＰｔ，Ｉｒ，Ｒｕ，Ｐｄ，Ｔｉ，Ｔａ，Ｎｂ，Ｚｒ，Ｃｏ，Ｎｉ，Ｓｎ，Ｉｎ，Ｚｎ，Ｒｅのうちの少なくとも１種の元素を含有する導電性酸化物膜を形成する。この導電性酸化物膜は、試薬を浸漬、スプレー塗布、ブラシ塗布、スクリーン印刷などの方法で塗布し、得られた塗布膜を乾燥させたのち焼成することにより形成する。次に、導電性酸化物膜の上にＡｕ、Ｐｔ、Ｐｄ，Ｉｒ，Ｒｕ，Ｒｈのうちの少なくとも１種からなる貴金属またはそれらの合金からなる金属膜を形成する。ここで形成する金属膜は、導電性酸化物膜の表面の一部が露出する不連続な金属膜（例えば、島状に分離した金属膜、網状金属膜など）であることが好ましいが、導電性酸化物膜の表面全体を被覆する連続膜な金属膜であっても良い。導電性酸化物膜の表面の一部が露出する不連続な金属膜はスプレー塗布、ブラシ塗布、ロール転写、スポンジ転写、浸漬、フィルム転写などにより行なわれる。一方、連続膜な金属膜はイオンプレーティング法、無電解メッキ法、電解メッキ法、スパッタリング法などの方法で形成される。これら金属膜と下地層の密着性を強化するために３００〜７００℃の温度域で熱処理を行なっても良く、特に真空中または還元雰囲気中での加熱が好ましい。
【発明の効果】
【０００９】
この発明の複合層被覆多孔質板は、長期間酸化性雰囲気に曝されても接触抵抗が増加することが少ないことから、これを燃料電池の空気極および燃料極などのガス拡散電極および/またはバイポーラプレートとして使用した場合に、燃料電池の高性能を長期間にわたって維持することができ、燃料電池などの性能の向上に大いに貢献し得るものである。
【発明を実施するための最良の形態】
【００１０】
チタン製多孔質発泡金属板の製造：
原料粉末として、平均粒径：１０μｍの純Ｔｉ（ＪＩＳ  ２種）粉末を用意し、さらに水溶性樹脂結合剤としてメチルセルロース１０％水溶液、可塑剤としてエチレングリコール、起泡剤としてアルキルベンゼンスルホン酸ナトリウム、発泡剤としてネオペンタンを用意した。
原料粉末：２０質量％、水溶性樹脂結合剤：１０質量％、可塑剤：１質量％、起泡剤：１質量％、発泡剤：０．６質量％、残部：イオン交換水となるように配合し、１５分間混練し、発泡スラリーを作製した。得られた発泡スラリーをブレードギャップ:０．５ｍｍでドクターブレード法によりＰＥＴフィルム上にほぼＡ４サイズの成形体を作製した。得られた成形体をＰＥＴフィルム上にのせたまま恒温恒湿度槽に供給し、そこで温度:３５℃、湿度:９０％、２５分間保持の条件で発泡させた後、温度:８０℃、２０分間保持の条件の温風乾燥を行い、スポンジ状グリーン成形体を作製した。このスポンジ状グリーン成形体をＰＥＴフィルムから剥がし、アルミナ板上に載せ、Ａｒ雰囲気中、温度:５５０℃、１８０分保持の条件で脱脂し、続いて真空焼結炉で真空度:５×１０−３Ｐａ、温度：１，２００℃に１時間保持の条件で真空焼結することにより気孔率９０％を有し、厚さ：１．０ｍｍを有するチタン製多孔質発泡金属板を作製した。得られたチタン製多孔質発泡金属板を縦：１００ｍｍ、横：１００ｍｍの寸法となるようにレーザー加工機により切断した。
【００１１】
３１６Ｌステンレス鋼製多孔質発泡金属板の製造：
さらに、原料粉末として平均粒径：１０μｍの３１６Ｌステンレス鋼粉末、水溶性樹脂結合剤としてヒドロキシメチルセルロース１０％水溶液、可塑剤としてエチレングリコール、起泡剤としてアルキルベンゼンスルホン酸ナトリウム、発泡剤としてネオペンタンを準備した。
原料粉末：２０質量％、水溶性樹脂結合剤：１０質量％、可塑剤：１質量％、起泡剤：１質量％、発泡剤：１質量％、残部：イオン交換水となるように配合し、１５分間混練して発泡スラリーを作製した。得られた発泡スラリーをブレードギャップ：０．９ｍｍでドクターブレード法により、PETフィルム上、ほぼＡ４サイズの成形体を作製した。
この成形体をPETフィルム上に載せたまま恒温恒湿度槽に移送し、そこで温度：３５℃、湿度：９５％、２５分間保持の条件で発泡させた後、温度：８０℃、２０分間保持の条件で温風乾燥を行い、スポンジ状グリーン成形体を作製した。
この成形体をPETフィルムから剥がし、アルミナ板上に載せ、アルゴン雰囲気中で温度：５５０℃、１８０分保持の条件で脱脂し、続いて真空度:５×１０−３Ｐａ、温度：１，２００℃に１時間保持の条件で真空焼結を行うことにより、気孔率：９５％、厚さ２ｍｍの３１６Ｌステンレス鋼製多孔質発泡金属板を作製した。
得られた３１６Ｌステンレス鋼製多孔質発泡金属板から、レーザー加工機によって縦：１００ｍｍ、横：１００ｍｍの寸法となるようにレーザー加工機により切断した。
【００１２】
さらに、市販のチタン不織布(商品名：Bekinit  厚さ0.3mm)および市販の多孔質ニッケル板(商品名：セルメット#7)を用意した。
【００１３】
これらチタン製多孔質発泡金属板、３１６Ｌステンレス鋼製多孔質発泡金属板、多孔質ニッケル板(商品名：セルメット#7)およびチタン不織布(商品名：Bekinit  厚さ0.3mm)を用い、下記の条件で本発明複合層被覆多孔質板１〜１３および従来導電性酸化物層被覆多孔質板１〜２を作製した。
【００１４】
実施例１
３１６Ｌステンレス鋼製発泡金属板を沸騰している２０％塩酸水溶液中で1分間煮沸し、イオン交換水で洗浄、乾燥させ表面酸化膜を除去し、次いでチタン源としてブチルチタネート、レニウム源として塩化レニウム試薬を使用した塩酸水溶液中に浸漬し、乾燥し、４５０℃大気中で焼成することにより、ステンレス製発泡金属の骨格表面に導電性酸化物であるチタン/レニウム複合酸化物膜を形成した。これをアルゴンガス中でプラズマアークにより表面をクリーニングした後、パラジウムターゲットを用いてスパッタリング法により、骨格表面のチタン/レニウム複合酸化物膜に約５０ｎｍの厚みのパラジウム被膜を形成し、本発明複合層被覆多孔質板１を作製した。
【００１５】
実施例２
多孔質ニッケル板(商品名：セルメット#7)を沸騰している２０％塩酸水溶液中で1分間煮沸し、イオン交換水で洗浄、乾燥させ表面酸化膜を除去し、次いでタンタル源としてブチルタンタレート、イリジウム源として塩化イリジウム試薬を使用したペーストを表面からブラシで塗布した後、乾燥し、裏返して、再度この塗布と乾燥を行うという工程を３回ずつ繰り返した後、４５０℃大気中で焼成することにより、多孔質ニッケル板の表裏面の骨格表面に導電性酸化物であるタンタル/イリジウム複合酸化物膜を形成した。中央部の骨格は必ずしも被覆されていなかった。これをアルゴンガス中でプラズマアークにより表面をクリーニングした後、イリジウムターゲットを用いてスパッタリング法により、骨格表面のタンタル/イリジウム複合酸化物膜に約５０ｎｍの厚みのイリジウム被膜を形成し、本発明複合層被覆多孔質板２を作製した。
【００１６】
実施例３
チタン製多孔質発泡金属板を沸騰している20% 塩酸水溶液中で1分間煮沸し、イオン交換水で洗浄、乾燥させ表面酸化膜を除去し、ついで、タンタル源としてブチルタンタレート、イリジウム源として塩化イリジウム試薬を使用した塩酸水溶液中に浸漬し、乾燥し、400℃大気中で焼成することにより、チタン製多孔質発泡金属板の骨格表面に導電性酸化物であるタンタル/イリジウム複合酸化物膜を形成した。中央部の骨格まで被覆されていた。これに無電解めっき法により、約50nmの厚みの金被膜を形成した後、400℃アルゴン−１０％水素中で熱処理を行なうことにより本発明複合層被覆多孔質板３を作製した。
【００１７】
実施例４
チタン製多孔質発泡金属板を沸騰している20% 塩酸水溶液中で1分間煮沸し、イオン交換水で洗浄、乾燥させ表面酸化膜を除去し、次いで、ルテニウム源として塩化ルテニウム酸と白金源として塩化白金酸を溶解したペーストをロール転写法により試験片表面に塗布した後、乾燥し、450℃大気中で焼成することにより、チタン製多孔質発泡金属板の表裏面の骨格表面に導電性酸化物である白金/ルテニウム複合酸化物膜を形成した。中央部の骨格は必ずしも被覆されていなかった。これをアルゴンガス中でプラズマアークにより表面をクリーニングした後、金ターゲットを用いてスパッタリング法により、骨格表面に約50nmの厚みの金被膜を形成し、本発明複合層被覆多孔質板４を作製した。
【００１８】
実施例５
チタン製多孔質発泡金属板を大気中１50℃で予備酸化した後、イリジウム源として塩化イリジウム酸試薬を使用した塩酸水溶液中に浸漬した後、乾燥し、450℃大気中で焼成することにより、チタン製多孔質発泡金属板の骨格表面に導電性酸化物であるチタン/イリジウム複合酸化物膜を形成した。このサンプルを高真空チャンバー中で回転させながら、アークイオンプレーティング法により、骨格表面のチタン/イリジウム複合酸化物膜に約50nmの厚みの白金被膜を形成し、本発明複合層被覆多孔質板５を作製した。
【００１９】
実施例６
チタン製多孔質発泡金属板を沸騰している20% 塩酸水溶液中で1分間煮沸し、イオン交換水で洗浄、乾燥させ表面酸化膜を除去し、ついで、インジウム源として塩化インジウム試薬、スズ源として塩化スズ試薬を溶解した塩酸水溶液中に浸漬し、乾燥し、６００℃大気中で焼成することにより、チタン製多孔質発泡金属板の骨格表面に導電性酸化物であるインジウム/スズ複合酸化物膜を形成し、この上に電解めっき法により、約50nmの厚みの白金被膜を形成することにより本発明複合層被覆多孔質板６を作製した。
【００２０】
実施例７
チタン製多孔質発泡金属板をアセトン中での超音波洗浄により脱脂し、乾燥した後、イリジウム源として塩化イリジウム試薬、亜鉛源として塩化亜鉛試薬、コバルト源として塩化コバルト試薬を溶解した塩酸水溶液中に浸漬し、乾燥し、６００℃大気中で焼成することにより、チタン製多孔質発泡金属板の骨格表面に導電性酸化物であるイリジウム／亜鉛／コバルト複合酸化物膜を形成し、この上に電解めっき法により約50nmの厚みの白金被膜を形成することにより本発明複合層被覆多孔質板７を作製した。
【００２１】
実施例８
純チタン製不織布(商品名：Bekinit  厚さ0.3mm)を80℃の20% 塩酸水溶液中で1分間煮沸し、イオン交換水で洗浄、乾燥させ表面酸化膜を除去した。これにパラジウム源として塩化パラジウム試薬を使用したペーストを試料表面にスプレー吹付法により塗布した後、乾燥し、裏返して、再度この塗布と乾燥を行うという工程を5回繰り返した後、500℃大気中で焼成することにより、チタン製不織布の表面に導電性酸化物である酸化パラジウム膜を形成した。これに電解めっき法により約50nmのパラジウム被膜を形成し、１５０℃、真空中で熱処理を行うことにより本発明複合層被覆多孔質板８を作製した。
【００２２】
実施例９
316Lステンレス鋼製発泡金属板を沸騰している20% 塩酸水溶液中で1分間煮沸し、イオン交換水で洗浄、乾燥させ表面酸化膜を除去した。イリジウム源として塩化イリジウム試薬を使用した塩酸水溶液中に浸漬し、乾燥し、450℃大気中で焼成することにより、ステンレス製発泡金属の骨格表面に導電性酸化物であるイリジウム酸化物膜を形成した。この上に、平均粒径10nmの白金微粒子が懸濁している市販の白金コロイド溶液をロール転写法により試験片表面に塗布した後、乾燥し、裏返して、再度この塗布と乾燥を行うという工程を2回繰り返した後、400℃真空中で焼成することにより、ステンレス製発泡金属の表裏面の骨格表面のイリジウム酸化物膜に白金の不連続分散層を形成し、本発明複合層被覆多孔質板９を作製した。316Lステンレス鋼製発泡金属板の中央部の骨格は必ずしも白金の不連続分散層により被覆されなかった。
【００２３】
実施例１０
多孔質ニッケル板(商品名：セルメット#7)を沸騰している20% 塩酸水溶液中で1分間煮沸し、イオン交換水で洗浄、乾燥させ表面酸化膜を除去した。パラジウム源として塩化パラジウム試薬を使用した溶液を表面からブラシで塗布した後、乾燥し、裏返して、再度この塗布と乾燥を行うという工程を3回ずつ繰り返した後、450℃大気中で焼成することにより、多孔質ニッケル板の表裏面の骨格表面に導電性酸化物であるパラジウム酸化物膜を形成した。この上に、平均粒径20nmの金微粒子が懸濁している市販の金コロイド溶液をスプレー吹付法により塗布した後、乾燥し、裏返して、再度この塗布と乾燥を行うという工程を3回繰り返した後、300℃真空中で焼成し、その状態で炉内に大気を導入しパラジウム酸化物膜の表面に金の不連続分散層を形成し、本発明複合層被覆多孔質板１０を作製した。多孔質ニッケル板の中央部の骨格は必ずしも被覆されなかった。
【００２４】
実施例１１
チタン製多孔質発泡金属板を沸騰している20% 塩酸水溶液中で1分間煮沸し、イオン交換水で洗浄、乾燥させ表面酸化膜を除去した。ルテニウム源として塩化ルテニウム酸を溶解した塩酸水溶液中に浸漬し、乾燥し、400℃大気中で焼成することにより、チタン製多孔質発泡金属板の骨格表面に導電性酸化物であるルテニウム酸化物膜を形成した。この上に、平均粒径10nmの白金微粒子が懸濁している市販の白金コロイド溶液をブラシにより試験片表面に塗布した後、乾燥し、裏返し、再度、塗布、乾燥を450℃真空中で焼成することにより、チタン製多孔質発泡金属板の表裏面の骨格表面のルテニウム酸化物膜に白金の不連続分散層を形成し、本発明複合層被覆多孔質板１１を作製した。チタン製多孔質発泡金属板の中央部の骨格は必ずしも白金の不連続分散層により被覆されなかった。
【００２５】
実施例１２
チタン製多孔質発泡金属板を沸騰している20% 塩酸水溶液中で1分間煮沸し、イオン交換水で洗浄、乾燥させ表面酸化膜を除去した。タンタル源としてブチルタンタレート、イリジウム源として塩化イリジウム試薬を溶解した塩酸水溶液中に浸漬し、乾燥し、400℃大気中で焼成することにより、チタン製多孔質発泡金属板の骨格表面に導電性酸化物であるタンタル/イリジウム複合酸化物膜を形成した。この上に、平均粒径20nmの金微粒子が懸濁している市販の金コロイド溶液をロール転写法により試験片表面に塗布した後、乾燥し、裏返して、再度この塗布と乾燥した後、300℃真空中で焼成し、タンタル/イリジウム複合酸化物膜の表面に金の不連続分散層を形成し、本発明複合層被覆多孔質板１２を作製した。チタン製多孔質発泡金属板の中央部の骨格は必ずしも金の不連続分散層により被覆されなかった。
【００２６】
実施例１３
チタン製多孔質発泡金属板を大気中２５０℃で予備酸化した後、白金源として塩化白金酸を溶解した塩酸水溶液中に浸漬し、乾燥し、450℃大気中で焼成することにより、チタン製多孔質発泡金属板の骨格表面に導電性酸化物であるチタン/白金複合酸化物膜を形成した。
塩化ルテニウム水和物試薬をエタノール溶媒に溶解し、同時に保護剤としてポリビニルピロリドンを添加し、よく拡散したのち、水素化ホウ素ナトリウムを加えて還元することによりルテニウム微粒子を液中に懸濁形成させ、遠心分離機を用いてルテニウム微粒子を分離した。このようにして得られたルテニウム微粒子をエタノール中に分散させたコロイド溶液を得た。得られたコロイド溶液をロール転写法により試料表面に塗布した後、乾燥し、裏返して再度この塗布と乾燥を行なう工程を３回繰り返したのち、４００℃、アルゴンー１０％水素中で焼成することにより、チタン製多孔質発泡金属板の骨格表面のチタン/白金複合酸化物膜にルテニウムの不連続分散層を形成し、本発明複合層被覆多孔質板１３を作製した。
【００２７】
実施例１４
チタン製多孔質発泡金属板を沸騰している20% 塩酸水溶液中で1分間煮沸し、イオン交換水で洗浄、乾燥させ表面酸化膜を除去した。ルテニウム源として塩化ルテニウム酸、白金源として塩化白金酸試薬を溶解した塩酸水溶液中をロール転写法により試験片表面に塗布した後、乾燥し、裏返して、再度この塗布と乾燥を行うという工程を2回繰り返した後、450℃大気中で焼成することにより、発泡チタンの表裏面の骨格表面にルテニウム/白金複合酸化物膜を形成した。
塩化ロジウム水和物試薬をエタノール溶媒に溶解し、同時に保護剤としてポリビニルピロリドンを添加し、よく攪拌した後、水素化ホウ素ナトリウムを加えて還元することによりロジウム微粒子を液中に懸濁形成させ、遠心分離機を用いてロジウム微粒子を分離した。この様にして得られたロジウム微粒子をエタノール中に分散させたコロイド溶液を得た。得られた溶液をフィルム転写法により塗布した後、乾燥し、裏返して、再度この塗布と乾燥を行うという工程を2回繰り返した後、300℃真空中で焼成して発泡チタンの表裏面の骨格表面のルテニウム/白金複合酸化物膜にロジウムの不連続分散層を形成し、本発明複合層被覆多孔質板１４を作製した。チタン製多孔質発泡金属板中央部の骨格は必ずしもロジウムの不連続分散層が被覆されていなかった。
【００２８】
実施例１５
チタン製多孔質発泡金属板を沸騰している20% 塩酸水溶液中で1分間煮沸し、イオン交換水で洗浄、乾燥させ表面酸化膜を除去した。イリジウム源として塩化イリジウム、チタン源としてブチルチタネート試薬を使用した塩酸水溶液中に浸漬し、乾燥した後、450℃大気中で焼成することにより、発泡チタンの表裏面の骨格表面にイリジウム/チタン複合酸化物膜を形成した。中央部の骨格も被覆されていた。さらに平均粒径20nmの金微粒子が懸濁している市販の金コロイド溶液中に浸漬した後、乾燥した後、450℃真空中で焼成することにより、チタン製多孔質発泡金属板の表面のイリジウム/チタン複合酸化物膜に金の不連続分散層を形成し、本発明複合層被覆多孔質板１５を作製した。
【００２９】
実施例１６
純チタン製不織布(商品名：Bekinit  厚さ0.3mm)を80℃の20% 塩酸水溶液中で1分間煮沸し、イオン交換水で洗浄、乾燥させ表面酸化膜を除去した。これにイリジウム源として塩化イリジウム試薬を使用した溶液を試料表面にスプレー吹付法により塗布した後、乾燥し、裏返して、再度この塗布と乾燥を行うという工程を5回繰り返した後、450℃大気中で焼成することにより、チタン製不織布の表面に導電性酸化物である酸化イリジウム膜を形成した。さらに平均粒径20nmの金微粒子が懸濁している市販の金コロイド溶液中をスプレー吹付法により塗布、乾燥した後、裏返して、同様に塗布、乾燥する工程を3回繰り返した後、300℃真空中で焼成することにより、チタン不織布の酸化イリジウム膜表面に金の不連続分散層を形成し、本発明複合層被覆多孔質板１６を作製した。
【００３０】
従来例１
チタン製多孔質発泡金属板を沸騰している20% 塩酸水溶液中で1分間煮沸し、イオン交換水で洗浄、乾燥させ表面酸化膜を除去し、ついで、タンタル源としてブチルタンタレート、イリジウム源として塩化イリジウム試薬を使用した塩酸水溶液中に浸漬し、乾燥し、５００℃大気中で焼成することにより、チタン製多孔質発泡金属板の骨格表面に導電性酸化物であるタンタル/イリジウム複合酸化物層を形成し、従来導電性酸化物被覆多孔質板１を作製した。
【００３１】
従来例２
３１６Ｌステンレス鋼製発泡金属板を沸騰している２０％塩酸水溶液中で1分間煮沸し、イオン交換水で洗浄、乾燥させ表面酸化膜を除去し、次いでチタン源としてブチルチタネート、レニウム源として塩化レニウム試薬を使用した塩酸水溶液中に浸漬し、乾燥し、４５０℃大気中で焼成することにより、ステンレス製発泡金属の骨格表面に導電性酸化物であるチタン/レニウム複合酸化物層を形成し、従来導電性酸化物被覆多孔質板２を作製した。
【００３２】
実施例１〜１６で得られた本発明複合層被覆多孔質板１〜１６および従来例１〜２で得られた従来導電性酸化物被覆多孔質板１〜２についてそれぞれ縦：６０ｍｍ、横：６０ｍｍ、厚さ：３０ｍｍの寸法を有する２個の銅製ブロック(上下面平行度調整済、試料接触面は鏡面)間に、銅製ブロックと中心を合わせるように本発明複合層被覆多孔質板１〜１６および従来導電性酸化物層被覆多孔質板１〜２をそれぞれ挟み、油圧プレスを用いて、銅製ブロックの上から、本発明複合層被覆多孔質板１〜１６および従来導電性酸化物層被覆多孔質板１〜２にそれぞれ１ＭＰａの負荷をかけ、銅製ブロックに取り付けた電極間の抵抗値を端子直流４端子方式の微小抵抗測定計(ＨＩＯＫＩミリオームハイテスタ３２２７)により測定し、得られた抵抗値から接触抵抗値を算出し、その結果を表１に示した。
【００３３】
次に、本発明複合層被覆多孔質板１〜１６および従来導電性酸化物層被覆多孔質板１〜２を１５０ｍｌのｐＨ２．０0の硫酸溶液中に浸漬した後、容器を密閉した状態で８０℃の恒温槽中に静置し１０００時間放置したのち取り出す腐食試験を実施し、腐食試験後の抵抗値を端子直流４端子方式の微小抵抗測定計(ＨＩＯＫＩミリオームハイテスタ３２２７)により測定し、得られた抵抗値から接触抵抗値を算出し、その結果を表１に示した。
【００３４】
【表１】
2008004492.tif 000003
【００３５】
表１に示される効果から、本発明複合層被覆多孔質板１〜１６と従来導電性酸化物層被覆多孔質板１〜２を比較すると、本発明複合層被覆多孔質板１〜１６は従来導電性酸化物層被覆多孔質板１〜２に比べて、導電性酸化物被膜と最表面電気伝導層の効果により優れた初期接触抵抗を示すこと、腐食環境中に長期間曝されても導電性酸化物被膜は安定であることから接触抵抗はほとんど変化しないこと、などがわかる。
【図面の簡単な説明】
【００３６】
【図１】この発明の複合層被覆多孔質板の断面拡大説明図である。
【図２】この発明の複合層被覆多孔質板の断面拡大説明図である。
【図３】燃料電池の基本構造を説明するための断面説明図である。
【図４】燃料電池の基本構造を説明するための断面説明図である。
【符号の説明】
【００３７】
１：バイポーラプレート、２：ガス拡散電極、３：触媒層、４：電解質、５：連続空孔、６：骨格、７：導電性酸化物膜、８：金属膜、１０：燃料電池セル、１１：空気通路、１２：燃料ガス通路
【図１】
2008004492.tif 000004
【図２】
2008004492.tif 000005
【図３】
2008004492.tif 000006
【図４】
2008004492.tif 000007